(57)【要約】【課題】水垢の除去性が高いと共に排水性・乾燥性を損なうことがない水回り用部材を提供する。【解決手段】水回り用部材１は、ベース体２と機能層３とが金型成形により積層一体化して構成される。前記機能層３が、ラジカル重合性のアクリロイル基を有するフルオロオレフィンを含有するアクリルフッ素樹脂共重合系樹脂と、硬化開始剤である有機過酸化物とを含有する樹脂組成物４の硬化物で形成されている。機能層３がアクリルフッ素樹脂共重合系樹脂と有機過酸化物とを含有する樹脂組成物４で形成されることで、機能層３の表面での水垢除去性が非常に高くなると共に、機能層３が金型成形されることでこの機能層３に微細な凹凸１３を容易に形成することができる。【選択図】図１
2010053669.tif 000002
【特許請求の範囲】
【請求項１】
下地を構成するベース体と表層を構成する機能層とが成形されて積層一体化した構成を有し、前記機能層が、ラジカル重合性の（メタ）アクリロイル基を有するアクリルフッ素樹脂共重合系樹脂と、硬化開始剤である有機過酸化物とを含有する樹脂組成物の硬化物で形成されていることを特徴とする水回り用部材
【請求項２】
上記アクリルフッ素樹脂共重合系樹脂のフッ素原子含有量が２〜６０重量％の範囲であり、且つ（メタ）アクリロイル基の当量が１５０〜７００ｇ／ｅｑの範囲であることを特徴とする請求項１に記載の水回り用部材。
【請求項３】
上記樹脂組成物が、アクリルフッ素樹脂共重合系樹脂以外の樹脂を含有することを特徴とする請求項１又は２に記載の水回り用部材。
【請求項４】
上記ベース体と機能層とが、プレス成形法、注型成形法、ハンドレイアップ成形法から選択される成形法により積層一体化されていることを特徴とする請求項１乃至３のいずれか一項に記載の水回り用部材。
【請求項５】
上記機能層が、樹脂組成物を金型に塗布した後に硬化する方法、樹脂組成物を金型内で注型成形する方法、樹脂組成物で形成されたシート材を金型内に配置した後に硬化する方法から選択される方法で形成されていることを特徴とする請求項１乃至４のいずれか一項に記載の水回り用部材。
【発明の詳細な説明】
【技術分野】
【０００１】
本発明は、浴室用床材等の、水回りに設置される水回り用部材に関する。
【背景技術】
【０００２】
浴室用床材等の水回り用部材は、不飽和ポリエステル樹脂やビニルエステル樹脂等の硬化物で形成され、また前記硬化物から形成されるベース体と機能層とが積層一体化して構成される水回り用部材も提供されている。機能層は例えばポリエステル不織布に不飽和ポリエステル樹脂、ＤＡＰ樹脂（ジアリルフタレート樹脂）、アクリル樹脂等を含浸させて得られるシート材を硬化させて形成される。
【０００３】
しかし、従来の水回り用部材では、表面に水垢が固着しやすく、水垢の除去が困難であるという問題がある。そこで水垢の固着防止のために水回り用部材の表面にコーティングを施すことも行われている。
【０００４】
しかし、水回り用部材の表面には排水性及び乾燥性の向上のための微細な凹凸が形成される場合があり、この水回り用部材にコーティングが施されると、前記凹凸が埋まってしまう。そうすると、水回り用部材の排水性及び乾燥性が低下し、水回り用部材の表面に大きな水滴が付着しやすくなって、水垢発生の原因となってしまう。また、コーティング層による表面は、機能層を樹脂一体成形により形成した表面に比べると、下地と表装との界面強度が低く、摩耗耐久性に劣るという問題もある。
【０００５】
また、水回り部材の表面に親水性官能基と疎水性官能基の双方が露出するようにして、防汚性の向上を図ることも試みられているが（特許文献１参照）、充分とはいえない。
【特許文献１】特開平９−０５６６２５号公報
【発明の開示】
【発明が解決しようとする課題】
【０００６】
本発明は上記の点に鑑みて為されたものであり、水垢の除去性が高いと共に排水性・乾燥性を損なうことがない水回り用部材を提供することを目的とする。
【課題を解決するための手段】
【０００７】
本発明に係る水回り用部材１は、下地を構成するベース体２と表層を構成する機能層３とが成形されて積層一体化した構成を有し、前記機能層３が、ラジカル重合性の（メタ）アクリロイル基を有するアクリルフッ素樹脂共重合系樹脂と、硬化開始剤である有機過酸化物とを含有する樹脂組成物４の硬化物で形成されていることを特徴とする。
【０００８】
このため、機能層３が上記のようなアクリルフッ素樹脂共重合系樹脂と有機過酸化物とを含有する樹脂組成物４で形成されることで、機能層３の表面での水垢除去性が非常に高くなると共に、機能層３が金型成形されることでこの機能層３に微細な凹凸１３を容易に形成することができ、この微細な凹凸１３により排水性及び乾燥性を発揮しつつ、機能層３の高い耐久性を確保することが可能となる。
【０００９】
また、本発明において、上記アクリルフッ素樹脂共重合系樹脂のフッ素原子含有量が２〜６０重量％の範囲であり、且つ（メタ）アクリロイル基の当量が１５０〜７００ｇ／ｅｑの範囲であることが好ましい。この場合、機能層３が充分に高い水垢除去性を有すると共に、機能層３が充分な硬度を有し、且つ機能層３の形成時のクラックが発生が抑制され、更に機能層３の形成時の樹脂組成物４の硬化時間が長くなることが抑制されるようになる。
【００１０】
また、本発明において、上記樹脂組成物４は、アクリルフッ素樹脂共重合系樹脂以外の樹脂を含有しても良い。この場合、他の樹脂によって機能層の機械的強度の向上や製品コストの削減を図ることができるものである。
【００１１】
また、本発明において、上記ベース体２と機能層３とが、プレス成形法、注型成形法、ハンドレイアップ成形法から選択される成形法により積層一体化されていることが好ましい。この場合、金型成形によりベース体２と機能層３とを積層一体化することができる。
【００１２】
また、本発明において、上記機能層３が、樹脂組成物４を金型６に塗布した後に硬化する方法、樹脂組成物４を金型６内で注型成形する方法、樹脂組成物４で形成されたシート材５を金型６内に配置した後に硬化する方法から選択される方法で形成されていることが好ましい。この場合、機能層３を金型成形にて形成すると共にこの金型成形によりベース体２と機能層３とを積層一体化することができる。
【発明の効果】
【００１３】
本発明によれば、水垢の除去性が高いと共に排水性・乾燥性を損なうことがない水回り用部材１を得ることができる。
【発明を実施するための最良の形態】
【００１４】
以下、本発明を実施するための最良の形態について説明する。
【００１５】
水回り用部材１は、図１に示すように下地を構成するベース体２と表層を構成する機能層３とで構成される。ベース体２は不飽和ポリエステル樹脂やビニルエステル樹脂等の適宜の樹脂の硬化物で形成される。
【００１６】
機能層３は、ラジカル重合性の（メタ）アクリロイル基を有するアクリルフッ素樹脂共重合系樹脂と、硬化開始剤である有機過酸化物とを含有する樹脂組成物４の硬化物で形成される。（メタ）アクリロイル基とは、アクリロイル基とメタアクリロイル基とを総称したものである。
【００１７】
アクリルフッ素樹脂共重合系樹脂におけるラジカル重合性のその他の官能基としてはエチルアクリレート基、ブチルアクリレート基、２−エチルへキシルアクリレート基、エチルメタクリレート基、ブチルメタクリレート基、ビニル基、アリル基等があるが、これらでは充分な硬度が得られない場合や、硬化速度が遅くなる場合がある。アクリルフッ素樹脂共重合系樹脂の官能基は、特に樹脂組成物４を熱硬化させる場合の硬化温度が８０℃以上の場合にはメタアクリロイル基又はアクリロイル基が好ましく、前記温度が８０℃以下の場合はメタアクリロイル基が好ましい。
【００１８】
また、アクリルフッ素樹脂共重合系樹脂のフッ素原子含有量は２〜６０重量％の範囲であることが好ましい。この場合、機能層３が充分に高い水垢除去性を有すると共に、機能層３が充分な硬度を有し、更に機能層３の形成時の樹脂組成物４の硬化時間が長くなることが抑制されるようになる。一方、前記フッ素原子含有量が２重量％に満たないと機能層３の水垢除去性が充分ではなくなるおそれがあり、またこのフッ素原子含有量が６０重量％を超えると機能層３の硬度が不足したり、樹脂組成物４の硬化時間が長くなって製造効率が低下したりするおそれがある。
【００１９】
また、このアクリルフッ素樹脂共重合系樹脂の官能基当量（（メタ）アクリロイル基の当量）は、１５０〜７００ｇ／ｅｑの範囲であることが好ましい。この場合、樹脂組成物４から機能層３を形成する際に機能層３にクラックが発生することが抑制され、更に機能層３が充分に高い水垢除去性を有するようになる。一方、前記官能基当量が１５０ｇ／ｅｑに満たないと機能層３の形成時に機能層３にクラックが発生するおそれがある。また、この官能基当量が７００ｇ／ｅｑを超えると機能層３の硬度が不足したり、機能層３の水垢除去性が充分に高くならなくなるおそれがある。
【００２０】
このようなアクリルフッ素樹脂共重合系樹脂の具体例としては、下記［化１］に列挙したような構造を有するフルオロオレフィンとアクリル系化合物との共重合体に、（メタ）アクリロイル基を導入したものが挙げられる。
【００２１】
【化１】
2010053669.tif 000003
【００２２】
上記各式中のＲ1は水素又はメチル基を示し、Ｒ2は水素又はメチル基等のアルキル基を示す。
【００２３】
このアクリルフッ素樹脂共重合系樹脂の重量平均分子量は特に制限されないが、５万〜３０万の範囲であることが好ましい。この重量平均分子量が小さいと機能層３の機械的強度が不足するおそれがあり、またこの重量平均分子量が大きいと機能層３を形成する際の成形性が低下するおそれがある。
【００２４】
また、樹脂組成物４は上記アクリルフッ素樹脂共重合系樹脂以外の他の樹脂を含有しても良い。このような他の樹脂は、機能層の機械的強度の向上や製品コストの削減を図るために使用することができる。他の樹脂としては、アクリルフッ素樹脂共重合系樹脂とラジカル重合により共重合可能な適宜の樹脂が挙げられる。このような他の樹脂の例として、アクリル樹脂等が挙げられる。樹脂組成物４中の他の樹脂の含有量は適宜調整されるが、アクリルフッ素樹脂共重合系樹脂と他の樹脂との合計量に対するフッ素原子含有量が２重量％以上になる範囲で前記他の樹脂が配合されることが好ましい。他の樹脂の好適な配合量の具体的範囲は、アクリルフッ素樹脂共重合系樹脂中のフッ素原子含有量に応じて異なるが、例えばアクリルフッ素樹脂共重合系樹脂中のフッ素原子含有量が高い場合に、他の樹脂をアクリルフッ素樹脂共重合系樹脂と他の樹脂の合計量に対して９５重量％まで配合することも可能である。
【００２５】
硬化開始剤である有機過酸化物としては、ラジカル重合の硬化開始剤として使用可能な適宜の有機過酸化物が使用される。このような有機過酸化物としては、メチルエチルケトンパーオキサイド、過酸化ベンゾイル、１，１−ジ（ｔ−ブチルパーオキシ）ブタン、ジ（４−ｔ−ブチルシクロヘキシル）パーオキシジカルボネート等が例示される。樹脂組成物４中の有機過酸化物の含有量は適宜調整されるが、樹脂組成物４中のラジカル重合性の樹脂の合計量に対する有機過酸化物の割合が０．５〜８重量％の範囲であることが好ましい。
【００２６】
また、樹脂組成物４は上記成分のほか、適宜の溶剤や添加剤を含有しても良い。
【００２７】
ベース体２と機能層３とは、金型成形等により成形されることにより積層一体化されることで、水回り用部材１を構成する。金型成形法としては、プレス成形法、注型成形法、ハンドレイ成形法等が挙げられる。またこのような金型成形法において、機能層３は、例えば樹脂組成物４を金型６に塗布した後に硬化する方法（ゲルコート法）、樹脂組成物４を金型６内で注型成形する方法（ＩＭＣ（インモールドコーティング）法）、樹脂組成物４で形成されたシート材５を金型６内に配置した後に硬化する方法（シートモールディング法）等により形成される。
【００２８】
水回り用部材１を形成するための具体的な金型成形法の例を以下に挙げる。
【００２９】
金型成形にあたり、機能層３を形成するための材料としては、液状の樹脂組成物４がそのまま用いられ、或いはこの樹脂組成物４で形成されたシート材５が用いられる。シート材５は例えば不織布シート１２に樹脂組成物４を保持させることにより作製される。不織布シート１２を構成する繊維としては、ポリエステル繊維、アラミド繊維、ポリアミド系繊維（ナイロン繊維）、ビニロン繊維、ポリオレフィン繊維等の熱可塑性樹脂繊維や、ガラス繊維等が挙げられる。この不織布シート１２には柄模様が印刷されていても良く、この場合、機能層３に柄模様が形成される。この不織布シート１２の坪量は、１０〜４００ｇ／ｍ2の範囲であることが好ましい。この坪量が１０ｇ／ｍ2に満たないと不織布に充分な量の樹脂組成物４が保持されないおそれがあり、またこの坪量が４００ｇ／ｍ2を超えると金型６の形状に対する追随性が低下して成形性が悪化したり、機能層３とベース体２との間に層間剥離が発生したりするおそれがある。このような不織布シート１２を図２（ａ）に示すように樹脂組成物４の浴中に浸漬することで、不織布シート１２に樹脂組成物４を含浸させ、この不織布シート１２に含浸している樹脂組成物４を必要に応じて加熱乾燥することで、シート材５が作製される。また、図２（ｂ）に示すように不織布シート１２を搬送しながらこの不織布シート１２に樹脂組成物４を散布するなどして塗布し、更に不織布シート１２に塗布された節組成物を必要に応じて加熱乾燥することによりシート材５を作製しても良い。その他、適宜の手法によりシート材５を作製することができる。
【００３０】
また、ベース体２を形成するための材料としては、液状の不飽和ポリエステル樹脂やビニルエステル樹脂等の液状樹脂１１が使用され、或いはこの不飽和ポリエステル樹脂やビニルエステル樹脂等から構成されるＳＭＣ（シートモールディングコンパウンド）８やＢＭＣ（バルクモールディングコンパウンド）等の成形材料が使用される。
【００３１】
図３に示す例では、プレス成形法により水回り用部材１を作製している。この成形法で使用される金型６は図３（ａ）に示すように下型６ａと上型６ｂで構成され、下型６ａ側に機能層３が、上型６ｂ側にベース体２が形成される。この金型６を型締めすると、上型６ｂと下型６ａとの間に水回り用部材１の形状に合致する中空部７が形成される。この中空部７に臨む下型６ａの表面には、図示はされていないが、機能層３の表面に形成される凹凸形状に合致する転写用凹凸が形成されている。
【００３２】
この金型６を開いた状態で、図３（ｂ）に示すように下型６ａの上に機能層３を形成するための材料としてシート材５を配置し、更にこのシート材５に重ねて、図３（ｃ）に示すようにベース体２を形成するための材料としてＳＭＣ８を配置する（シートモールディング法）。尚、ＳＭＣ８に代えて、或いはＳＭＣ８と共に、ＢＭＣが使用されても良い。
【００３３】
次に、図３（ｄ）に示すように金型６を型締めすると共に金型６を加熱することで、プレス成形を実施する。このプレス成形により、金型６の中空部７内でシート材５が成形硬化して機能層３が形成されると共に、ＳＭＣ８が成形硬化してベース体２が形成され、このベース体２と機能層３とが積層一体化する。これにより、ベース体２と機能層３で構成される水回り用部材１が形成される。その後、図３（ｅ）に示すように金型６を開いて金型６から水回り用部材１を取り外す。
【００３４】
図４に示す例では、注型成形法により水回り用部材１を作製している。この成形法で使用される金型６は、図４（ａ）に示すように下型６ａと上型６ｂで構成され、下型６ａ側に機能層３が、上型６ｂ側にベース体２が形成される。この金型６を型締めすると、上型６ｂと下型６ａとの間に水回り用部材１の形状に合致する中空部７が形成される。この中空部７に臨む下型６ａの表面には、図示はされていないが、機能層３の表面に形成される凹凸形状に合致する転写用凹凸が形成されている。また上型６ｂには金型６外部と中空部７内とを連通する注入孔９が形成されている。
【００３５】
この金型６を開いた状態で、図４（ｂ）に示すように下型６ａの上に機能層３を形成するための材料としてシート材５を配置する（シートモールディング法）。尚、機能層３を形成するための材料として液状の樹脂組成物４を使用し、この樹脂組成物４を下型６ａの上に吹き付けるなどして塗布し、必要に応じて乾燥することで樹脂層１０を形成しても良い（ゲルコート法）。
【００３６】
次に、図４（ｃ）に示すように金型６を型締めする。この金型６内の中空部７には下型６ａ側に上記シート材５又は樹脂層１０が配置され、このシート材５又は樹脂層１０と上型６ｂとの間には空間１５が形成される。この金型６の注入孔９から、図４（ｄ）に示すようにベース体２を形成するための材料として液状樹脂１１を前記空間に注入して充填すると共に金型６を加熱して注型成形を実施する。この注型成形により、金型６の中空部７内でシート材５又は樹脂層１０が成形硬化して機能層３が形成されると共に、液状樹脂１１が成形硬化してベース体２が形成され、このベース体２と機能層３とが積層一体化する。これにより、ベース体２と機能層３で構成される水回り用部材１が形成される。その後、図４（ｅ）に示すように金型６を開いて金型６から水回り用部材１を取り外す。
【００３７】
図５に示す例では、ハンドレイアップ成形法により水回り用部材１を作製している。この成形法で使用される図５（ａ）に示す金型６の表面には、図示はされていないが、機能層３の表面に形成される凹凸形状に合致する転写用凹凸が形成されている。
【００３８】
この金型６の上に、図５（ｂ）に示すように機能層３を形成するための材料として液状の樹脂組成物４を吹き付け等により塗布し、必要に応じて乾燥することで樹脂層１０を形成する（ゲルコート法）。この樹脂層１０に重ねて、図５（ｃ）に示すようにベース体２を形成するための材料１７を積層する。この材料１７としては、例えば必要に応じてガラス繊維等の補強繊維を配合した不飽和ポリエステル樹脂組成物など、従来、浴室床部材などの水回り部材の成形に用いられている材料を用いることができる。尚、このベース体２には必要に応じてその裏面側に金属材等の補強材や、バック層を設けても良い。
【００３９】
次に、この金型６を硬化炉等に配置して、樹脂層１０と、ベース体２を形成するための材料１７を加熱する。これにより樹脂層１０が成形硬化して機能層３が形成されると共に、ベース体２を形成するための材料１７によりベース体２が形成され、このベース体２と機能層３とが積層一体化する。これにより、ベース体２と機能層３で構成される水回り用部材１が形成される。その後、図５（ｄ）に示すように金型６から水回り用部材１を取り外す。
【００４０】
図６に示す例では、プレス成形法又は注型成形法により水回り用部材１を作製するにあたり、機能層３をＩＭＣ法で形成する方法を示す。この方法で使用される金型６は、下型６ａに金型６の外部と中空部７とを連通する注入孔１６が形成されている以外は、上記プレス成形法又は注型成形法で使用される金型６と同一の構成を有する。
【００４１】
この方法では、まず、機能層３を形成するための材料を使用せず、ベース体２を形成するための材料のみを用いて、上記の場合と同様にプレス成形又は注型成形を実施し、図６（ａ）に示すように金型６内にベース体２のみを形成する。ベース体２の形成後、図６（ｂ）に示すように金型６を僅かに開くと共にこの金型６の注入孔１６から、機能層３を形成するための材料として液状の樹脂組成物４を金型６に注入した後、金型６を加熱して、金型６内で樹脂組成物４を成形硬化する。これにより、金型６内でベース体２と機能層３とが積層一体化し、このベース体２と機能層３で構成される水回り用部材１が形成される。その後、図６（ｃ）に示すように金型６を開いて金型６から水回り用部材１を取り外す。
【００４２】
これらの金型成形における成形時の加熱条件や加圧条件等の成形条件は特に制限はされず、ベース体２や機能層３を形成するための材料の組成や形態等に応じて適宜設定される。
【００４３】
以上のような金型成形によりベース体２と機能層３とを積層一体化すると、機能層３の表面には、金型６の転写用凹凸の形状が転写されることで、凹凸形状が形成される。このため機能層３の表面に凹凸形状を形成することが容易となる。
【００４４】
図１に機能層３に形成される凹凸形状の一例を示す。この機能層３には、意匠模様等を構成するための目地溝１４が形成されており、また水回り用部材１の排水性及び乾燥性の向上のための微細な凹凸１３も形成されている。この微細な凹凸１３が形成されることによって、機能層３により発揮される水垢除去性を充分に維持しつつ、この機能層３の表面に擬似的な親水性が付与されて、水回り部材１が優れた排水性及び乾燥性を発揮するようになる。この微細な凹凸１３は前記機能が発揮されるように適宜調整されるが、例えば微細な凹凸１３における凹凸間の高低差が数μｍ〜数十μｍの範囲となるように形成される。
【００４５】
以上のような水回り用部材１では、機能層３がラジカル重合性のアクリロイル基を有するフルオロオレフィンを含有するアクリルフッ素樹脂共重合系樹脂と、硬化開始剤である有機過酸化物とを含有する樹脂組成物４の硬化物で形成されることから、この機能層３の表面での水垢除去性が非常に高くなる。また、機能層３が金型成形されることで、この機能層３に微細な凹凸１３を容易に形成することができ、この微細な凹凸１３により排水性及び乾燥性を発揮しつつ、機能層３の高い耐久性を確保することが可能となる。
【実施例】
【００４６】
以下、本発明の実施例を示すことにより本発明を更に詳述する。
【００４７】
［実施例１〜１１］
表１に示すアクリルフッ素樹脂共重合系樹脂（関東電化工業株式会社製）、アクリル樹脂（株式会社菱晃製、アクリルシラップ  ＸＤ−０３８）、硬化剤（日油株式会社製  パーブチルＩ−７５）を、アクリルフッ素樹脂共重合系樹脂のブレンド固形分比率（ラジカル重合性の樹脂全量に対するアクリルフッ素樹脂共重合体の固形分重量比率）が表１に示す値になると共に、硬化剤の含有量がラジカル重合性の樹脂全量に対して５重量％となるように混合して、樹脂組成物４を調製した。この樹脂組成物４を、加飾用不織布シート１２（東洋紡製  エクレール３７０１Ａ）に含浸し、乾燥することで、シート材５を得た。尚、表１に示すアクリルフッ素樹脂共重合系樹脂のフッ素含有量は燃焼法により測定されたものであり、重量平均分子量はＧＰＣにより測定されたものであり、官能基当量は（メタ）アクリロイル基の当量の計算値である。
【００４８】
このシート材５を機能層３を形成するための材料として用い、不飽和ポリエステル樹脂かんらなる市販のＳＭＣ８をベース体２を形成するための材料として用いて、図３に示すプレス成形法（成形温度１４５〜１４８℃、成形時間１０分）により、厚み５ｍｍのベース体２と厚み０．５ｍｍの機能層３とが積層一体化した水回り用部材１を作製した。この水回り用部材１の機能層３の表面には、プレス成形時に下型６ａからの転写用凹凸の形状を転写して、高低差が２〜１０μｍの範囲の微細な凹凸１３を形成した。
【００４９】
［比較例１］
機能層３を形成するための材料を使用せず、それ以外は実施例１〜１１と同様にして、ベース体２のみからなる水回り用部材１を作製した。このベース体２の一面には、上記実施例１〜１１における機能層３と同様に、プレス成形時に下型６ａからの転写用凹凸の形状を転写して微細な凹凸１３を形成した。
【００５０】
［比較例２］
シート材５を作製するにあたり、実施例１〜１１における樹脂組成物４に代えて、不飽和ポリエステル樹脂（昭和高分子株式会社製  リゴラック  Ｍ−４１１）を使用した。それ以外は実施例１〜１１と同様にして、ベース体２と機能層３とが積層一体化した水回り用部材１を作製した。
【００５１】
［比較例３］
シート材５を作製するにあたり、実施例１〜１１における樹脂組成物４に代えて、アクリル樹脂（株式会社菱晃製、アクリルシラップ  ＸＤ−０３８）を使用した。それ以外は実施例１〜１１と同様にして、ベース体２と機能層３とが積層一体化した水回り用部材１を作製した。
【００５２】
［水垢除去性評価試験］
実施例１〜１１並びに比較例１〜３で得られた水回り用部材１の微細な凹凸１３が形成された面（実施例１〜１１、比較例２，３では機能層３の表面）を水平に配置し、この面にシャワーによる３分間の散水と、７０℃での３０分間の乾燥処理とを交互に８０回ずつ繰り返し、水回り用部材１に水垢を付着させた。
【００５３】
この水垢を水スポンジで拭き取ることを試みた場合の水垢除去性を、下記判断基準により評価した。その結果を表１に示す。
【００５４】
◎  水垢が容易に除去される
○  水垢が除去される
△  水垢が僅かに残る
×  水垢が除去されない
【００５５】
【表１】
2010053669.tif 000004
【００５６】
表１に示される通り、実施例１〜１１のようにアクリルフッ素樹脂共重合系樹脂から形成された機能層３を有する水回り用部材１では水垢除去性が向上することが確認された。
【００５７】
［撥水性評価試験］
実施例５で得られた水回り用部材１、比較例１で得られた水回り用部材１、並びに比較例１で得られた水回り用部材１の表面に撥水コーティング材（関東電化工業株式会社製  ＫＤ２７０Ｒ）を塗布成膜して厚み５μｍのコーティング層を形成したものについて、これらの水回り用部材１の微細な凹凸１３が形成された面（実施例１では機能層３の表面）を水平に配置し、この面にシャワーで１０分間均一に散水した後、室温２０℃で８時間放置した。
【００５８】
そして、各水回り用部材１の微細な凹凸１３が形成された面における、長径３０ｍｍ以上の水滴の残存の有無を確認したところ、実施例５並びに撥水コーティングが施されてない比較例１では、水滴の残存は確認されなかった。一方、撥水コーティングが施された比較例１では、水滴が残存した。これは、撥水コーティングにより水回り用部材１の表面の微細な凹凸１３が埋まってしまったためと考えられる。
【００５９】
これにより、実施例５では水垢除去性が維持されつつ、表面の微細な凹凸１３が埋められることがないため排水性及び乾燥性が高く、残水により汚染されにくいことが確認された。
【００６０】
［実施例１２〜１６］
表２に示すアクリルフッ素樹脂共重合系樹脂（関東電化工業株式会社製）１００重量部に対して、硬化剤（化薬アクゾ株式会社製  パーカドックス  １６）を２重量部、促進剤（フェロセン）を１重量部の割合で配合して、樹脂組成物４を調製した。尚、表２に示すアクリルフッ素樹脂共重合系樹脂のフッ素含有量は燃焼法により測定されたものであり、重量平均分子量はＧＰＣにより測定されたものであり、官能基当量は（メタ）アクリロイル基の当量の計算値である。
【００６１】
この樹脂組成物４を機能層３を形成するための材料として用い、ガラス補強繊維を含有する不飽和ポリエステル樹脂組成物をベース体２を形成するための材料１７として用いて、図５に示すハンドレイアップ成形法（乾燥・加熱温度６０℃、成形時間６０分）により、厚み５ｍｍのベース体２と厚み０．０５ｍｍの機能層３とが積層一体化した水回り用部材１を作製した。この水回り用部材１の機能層３の表面には、ハンドレイアップ成形時に金型６からの転写用凹凸の形状を転写して、高低差２〜１０μｍの微細な凹凸１３を形成した。
【００６２】
［比較例４］
機能層３を形成するための材料として、不飽和ポリエステル樹脂（ジャパンコンポジット株式会社製  ポリホープ  ６３１５）を用いた以外は、実施例１６〜２１と同様にして、水回り用部材１を作製した。
【００６３】
［比較例５］
機能層３を形成するための材料として、アクリル樹脂（菱晃株式会社製  アクリルシラップ  ＤＲＸＤ−０３８）を用いた以外は、実施例１６〜２１と同様にして水回り用部材１を作製した。
【００６４】
［評価試験］
実施例１２〜１６並びに比較例４，５で得られた水回り用部材１に対し、上述の水垢除去性評価試験及び撥水性評価試験を行った。
【００６５】
また、これらの水回り用部材１の外観を目視で観察することで、成形性を評価した。
【００６６】
その結果を表２に示す。
【００６７】
【表２】
2010053669.tif 000005
【００６８】
表２に示される通り、実施例１２〜１６のようにアクリルフッ素樹脂共重合系樹脂から形成された機能層３を有する水回り用部材１では水垢除去性及び残水性が向上することが確認された。
【図面の簡単な説明】
【００６９】
【図１】本発明の実施の形態の一例を示す概略の断面図である。
【図２】（ａ）及び（ｂ）はシート材の作製方法の例を示す概略図である。
【図３】（ａ）乃至（ｅ）は、同上の実施の形態における、金型成形法の一例を示す断面図である。
【図４】（ａ）乃至（ｅ）は、同上の実施の形態における、金型成形法の他例を示す断面図である。
【図５】（ａ）乃至（ｄ）は、同上の実施の形態における、金型成形法の更に他例を示す断面図である。
【図６】（ａ）乃至（ｃ）は、同上の実施の形態における、金型成形法の更に他例を示す断面図である。
【符号の説明】
【００７０】
１    水回り部材
２    ベース体
３    機能層
４    樹脂組成物
５    シート材
６    金型
【図１】
2010053669.tif 000006
【図２】
2010053669.tif 000007
【図３】
2010053669.tif 000008
【図４】
2010053669.tif 000009
【図５】
2010053669.tif 000010
【図６】
2010053669.tif 000011